(57)【要約】  一酸化炭素と亜硝酸エステルとを反応させて、シュウ酸ジエステルを製造する方法における高い触媒活性を有する触媒（シュウ酸ジエステル製造用触媒）を提供する。  一酸化炭素と亜硝酸エステルとを反応させるシュウ酸ジエステルの製造用触媒であって、白金族金属又はその化合物と、金又はその化合物とを担体に担持させており、且つ白金族金属と金との存在比が１００：１〜１００：１００であるシュウ酸ジエステル製造用触媒である。【特許請求の範囲】
【請求項１】
一酸化炭素と亜硝酸エステルとを反応させるシュウ酸ジエステルの製造用触媒であって、白金族金属又はその化合物と、金又はその化合物とを担体に担持させており、且つ白金族金属と金との存在比が１００：１〜１００：１００であるシュウ酸ジエステル製造用触媒。
【請求項２】
担体がアルミナを主成分とする担体である請求項１に記載のシュウ酸ジエステル製造用触媒。
【請求項３】
担体がα−アルミナを主成分とする担体である請求項２に記載のシュウ酸ジエステル製造用触媒。
【請求項４】
白金族金属がパラジウムである請求項２又は３のいずれか一項に記載のシュウ酸ジエステル製造用触媒。
【請求項５】
請求項１乃至４のいずれかのシュウ酸ジエステル製造用触媒の存在下、一酸化炭素と亜硝酸エステルとを反応させるシュウ酸ジエステルの製造方法。
【発明の詳細な説明】
【技術分野】
【０００１】
本発明は、一酸化炭素と亜硝酸エステルとを反応させてシュウ酸ジエステルを製造するための触媒（シュウ酸ジエステル製造用触媒）及び当該触媒を用いたシュウ酸ジエステルの製造方法に関する。シュウ酸ジエステルは、例えば、シュウ酸、オキサミド、グリコール酸類、染料中間体及び医薬原料として有用な化合物である。
【背景技術】
【０００２】
従来、シュウ酸ジエステル製造用触媒としては、例えば、白金族金属系触媒を使用する方法が種々提案されている（例えば、特許文献１〜６参照）。又、パラジウム、ロジウム、イリジウム、白金及び金から選ばれる金属と、鉄又は銅等の助触媒からなる混合触媒が提案されている（例えば、特許文献７参照）。
【先行技術文献】
【特許文献】
【０００３】
【特許文献１】特開昭５４−８１２１１号公報
【特許文献２】特開昭５４−１００３１２号公報
【特許文献３】特開昭５７−４２６５４号公報
【特許文献４】特開昭５７−１２２０４２号公報
【特許文献５】特開昭５８−１２６８３６号公報
【特許文献６】特開昭５９−８０６３０号公報
【特許文献７】特開昭５５−２２６６６号公報
【発明の開示】
【発明が解決しようとする課題】
【０００４】
しかしながら、前記いずれの触媒においても、工業的に使用する触媒活性の観点からは依然として改良の余地があり、更に高い触媒活性を有する触媒の提案が望まれていた。
また、触媒によっては、原料である亜硝酸エステルの分解を伴う場合があり、原料が有効に利用できないという問題や、亜硝酸エステルの分解物であるエステル類が生じてしまい、これが混入することにより、目的物の単離が煩雑となるという問題を有していた。【０００５】
本発明の課題は、即ち、一酸化炭素と亜硝酸エステルとを反応させて、シュウ酸ジエステルを製造する方法において、原料である亜硝酸エステルの分解を抑制し、高収率でシュウ酸ジエステルを得ることのできる、高い触媒活性を有する触媒（シュウ酸ジエステル製造用触媒）を提供することにある。【０００６】
本発明の課題は、又、当該触媒を用いたシュウ酸ジエステルの製造方法を提供することにもある。
【課題を解決するための手段】
【０００７】
本発明の課題は、一酸化炭素と亜硝酸エステルとを反応させるシュウ酸ジエステルの製造用触媒であって、白金族金属又はその化合物と、金又はその化合物とを担体に担持させており、且つ白金族金属と金との存在比が１００：１〜１００：１００であるシュウ酸ジエステル製造用触媒によって解決される。
【発明の効果】
【０００８】
本発明により、シュウ酸ジエステルを高収率及び高選択的に得るための触媒を提供することができる。
【発明を実施するための最良の形態】
【０００９】
（シュウ酸ジエステル製造用触媒）
本発明のシュウ酸ジエステル製造用触媒は、
（１）白金族金属又はその化合物と、
（２）金又はその化合物とを
（３）担体に担持させており、
（４）且つ白金族金属と金との存在比が１００：１〜１００：１００
である触媒を示す。【００１０】
ここで、担体に担持された触媒とは、白金族金属又はその化合物と、金又はその化合物とが、同時に１の担体に担持された触媒のみならず、白金族金属又はその化合物が担体に担持された触媒と、金又はその化合物が担体に担持された触媒とを物理的に混合することによって、白金族金属と金との存在比が１００：１〜１００：１００となるように調製した混合触媒をも含むものとする。【００１１】
（１）白金族金属又はその化合物
前記白金族金属としては、例えば、パラジウム、白金、イリジウム、ルテニウム、ロジウム等が挙げられるが、好ましくはパラジウムである。又、白金族金属の化合物としては、例えば、塩化パラジウム、臭化パラジウム、ヨウ化パラジウム、塩化白金、塩化ロジウム、塩化イリジウム、塩化ルテニウム等のハロゲン化物；硝酸パラジウム、硫酸パラジウム等の無機酸塩；シュウ酸パラジウム、酢酸パラジウム、トリフルオロ酢酸パラジウム等の有機酸塩；トリフルオロメタンスルホン酸パラジウム等のスルホン酸塩等が挙げられるが、好ましくは有機酸塩、更に好ましくは酢酸パラジウムが使用される。【００１２】
（２）金又はその化合物
前記金又はその化合物としては、例えば、金；塩化金（Ｉ）、塩化金（ＩＩＩ）、臭化金（ＩＩＩ）等の金ハロゲン化物；四塩化金酸、四臭化金酸等のハロゲン化金酸；四塩化金酸ナトリウム等のハロゲン化金酸塩；クロロ（トリメチルホスフィン）金、クロロ（トリエチルホスフィン）金、クロロ（トリフェニルホスフィン）金、クロロ（トリス（ｐ−トリフルオロメチルフェニル）ホスフィン）金、トリクロロ（ピリジン）金、ジクロロ（ジフェニルホスフィノ）金、クロロ（ジ（ｔ−ブチル）（ｏ−ビフェニル）ホスフィン）金、［トリス（トリフェニルホスフィン金）オキソニウム］テトラフルオロボレート（［（Ｐｈ３ＰＡｕ）３Ｏ］ＢＦ４）、クロロジメチルスルフィド金等が挙げられるが、好ましくはハロゲン化金酸、更に好ましくは塩化金酸が使用される。なお、これらは無水でも水和物を含有していても良い。【００１３】
（３）担体及び担持
本発明における担体としては、特に限定されず、例えば、シリカ、アルミナ（例えば、α−アルミナ、β−アルミナ、γ−アルミナ等）、炭化ケイ素、珪藻土、活性炭、軽石、ゼオライト、メソ多孔体、粘土等が挙げられるが、好ましくはα−アルミナ、γ−アルミナ、シリカ、活性炭、炭化ケイ素のいずれかを主成分とする担体、更に好ましくはα−アルミナを主成分とする担体が使用される。【００１４】
前記「アルミナを主成分とする」とは、担体の一部がアルミナ以外で置換されていてもよいことを意味する。アルミナを主成分とする担体におけるアルミナの含有量は、担体の全質量１００質量％に対して、好ましくは９０質量％以上、更に好ましくは９５質量％以上であり、より好ましくは９８質量％以上である。なお、シリカ、活性炭、炭化ケイ素のいずれかを主成分とする担体も同様の含有量である。【００１５】
又、前記「α−アルミナを主成分とする」とは、α−アルミナ以外に一部、β−アルミナ、γ−アルミナ、非晶質アルミナ等の別の形態のアルミナやアルミナ以外を含んでもよいことを意味する。担体におけるα−アルミナの含有量は、担体の全質量１００質量％に対して、好ましくは９０質量％以上、更に好ましくは９５質量％以上、より好ましくは９８質量％以上である。【００１６】
一方、前記「γ−アルミナを主成分とする」とは、γ−アルミナ以外に一部、α−アルミナ、β−アルミナ、非晶質アルミナなどの別の形態のアルミナやアルミナ以外を含んでもよいことを意味する。担体におけるγ−アルミナの含有量は、担体の全質量１００質量％に対して、好ましくは９０質量％以上、更に好ましくは９５質量％以上、より好ましくは９８質量％以上である。【００１７】
α−アルミナ、γ−アルミナ、シリカ、活性炭、炭化ケイ素のいずれかを主成分とする担体は、例えば、アルカリ金属又はアルカリ土類金属の酸化物や遷移金属の酸化物を含有していても良い。これらの含有量については特に制限されず、アルカリ金属又はアルカリ土類金属の酸化物の含有量が、酸化物換算で、好ましくは０〜５質量％、更に好ましくは０．０１〜４質量％である。又、遷移金属の酸化物の含有量は、酸化物換算で、好ましくは０〜５質量％、更に好ましくは０．０１〜３質量％である。【００１８】
アルミナ粉体やα−アルミナ粉体等の担体原料の粒径に関しては特に制限されず、その一次粒子径は、好ましくは０．０１〜１００μｍ、更に好ましくは０．１〜２０μｍ、より好ましくは０．５〜１０μｍであり、特に好ましくは１〜５μｍである。又、その二次粒子径は、好ましくは０．１〜１，０００μｍ、更に好ましくは１〜５００μｍ、より好ましくは１０〜２００μｍ、特に好ましくは３０〜１００μｍである。この範囲とすることで、気相流通反応が容易となる。【００１９】
前記担体の比表面積については特に制限されず、好ましくは０．０３〜１００ｍ２／ｇ、更に好ましくは０．５〜５０ｍ２／ｇ、より好ましくは１．０〜１０ｍ２／ｇである。この範囲とすることで、必要な量の触媒成分の担持が可能となり、担体の比表面積により白金族金属又はその化合物と、金又はその化合物の共同作用が容易になる【００２０】
前記担体は、４０Ｎ以上の圧壊強度を有することが好ましい。担体の圧壊強度は、好ましくは５０Ｎ以上であり、更に好ましくは６０Ｎ以上である。この範囲とすることで、担体自体の破損・破壊を防ぐことができる。【００２１】
前記担体の嵩密度は、好ましくは０．５〜１．０ｋｇ／Ｌ、更に好ましくは０．６〜０．８ｋｇ／Ｌ、より好ましくは０．６５〜０．８０ｋｇ／Ｌである。【００２２】
前記担体の細孔容積は特に制限されず、好ましくは０．１〜０．６ｃｍ３／ｇ、更に好ましくは０．２〜０．５ｃｍ３／ｇ、より好ましくは０．３〜０．４５ｃｍ３／ｇである。この範囲とすることで、触媒成分の担持が容易となる。なお、担体の細孔容積の値としては、水銀圧入法により得られる値を採用するものとする。【００２３】
前記担体の有する細孔のサイズも特に制限されないが、平均細孔直径は、好ましくは０．０５〜１０μｍ、更に好ましくは０．１〜４．０μｍであり、より好ましくは０．１５〜３．０μｍであり、特に好ましくは０．１５〜１．５μｍである。この範囲とすることで、担体上への原料の吸着と生成物の脱離が容易となる。なお、平均細孔直径の値としては、水銀圧入法により得られる値を採用するものとする。【００２４】
前記担体の吸水率については特に制限されず、好ましくは１０〜７０％、更に好ましくは２０〜６０％、より好ましくは３０〜５０％である。この範囲とすることで、担体への触媒成分の担持が容易となり、且つ担体の強度が実用的な程度に確保されうる。【００２５】
担体への白金族金属担持割合及び金担持割合とは、白金族金属又はその化合物と、金又はその化合物とを担持させた担体の全触媒量に対する白金族金属及び金の質量割合を示し、好ましくは０．０１〜１質量％、更に好ましくは０．１〜０．５質量％である。この範囲とすることで、必要な量の触媒成分が有効に作用し、単位白金族金属当たりのシュウ酸ジエステル生成量が保持される。少なすぎると実用的な生産量に至らず、多すぎると白金族金属が十分に活用されない。なお、白金族金属及び金の担持割合は誘導結合プラズマ発光分光装置（ＩＣＰ）により測定される。【００２６】
（シュウ酸ジエステル製造用触媒の製造）
本発明のシュウ酸ジエステル製造用触媒の製造における、白金族金属又はその化合物、金又はその化合物の担体への固定化方法は特に制限されず、公知の方法を用いることができる。【００２７】
前記担体に白金族金属又はその化合物や、金又はその化合物を担持させる方法としては、例えば、含浸法、蒸発乾固法等が採用される。【００２８】
含浸法により白金族金属又はその化合物や、金又はその化合物を担持させる場合、例えば、白金族金属化合物溶液として、白金族金属化合物を酸性水溶液（塩酸水溶液等）に約０．０１〜１０質量％溶解させたものを用いて、含浸温度を約０〜９０℃として約１〜２０時間で含浸を行う。【００２９】
白金族金属又はその化合物や、金又はその化合物にハロゲン化物を使用した場合には、アンモニア水や水酸化ナトリウム水溶液のようなアルカリ水溶液で処理し、触媒上のハロゲン化物を取り除くことが望ましい。【００３０】
白金族金属又はその化合物と、金又はその化合物を担持させる順序は特に制限されず、同時に担持させてもよく、白金族又はその化合物を担持させた後に金又はその化合物を担持させてもよく、その逆も採用できる。【００３１】
前記の担持方法により、白金族金属又はその化合物と、金又はその化合物が担持された触媒は、白金族金属化合物溶液から分離後に水洗した後に、乾燥することが好ましい。【００３２】
前記乾燥は、例えば、５０〜１５０℃で０．５〜２０時間程度行われる。その際の圧力は、常圧下、又は常圧から１３ｋＰａ・Ｇ（ゲージ圧）程度までの減圧下、又は常圧から１．０ＭＰａ・Ｇ（ゲージ圧）程度までの加圧下のいずれでもよい。又、乾燥する際の雰囲気は特に限定されず、例えば、空気又は不活性ガス（窒素ガス等）雰囲気で行う。【００３３】
乾燥後、白金族金属又はその化合物と、金又はその化合物が担持された触媒は、液相又は気相で還元剤を用いて還元される（還元処理）。【００３４】
液相で還元する場合には、例えば、前記の白金族金属又はその化合物と、金又はその化合物が担持された担体に対して、好ましくは１〜５０質量％、更に好ましくは２〜３０質量％の還元剤を含有する還元剤水溶液中で、好ましくは０〜１００℃、更に好ましくは１０〜１００℃で還元剤と接触させることで行われる。【００３５】
前記還元剤としては、好ましくはヒドラジン、ギ酸、ギ酸ソーダ、ホルムアルデヒド等の還元剤が使用される。【００３６】
気相で還元する場合には、還元ガスである水素やメタノール等の低沸点アルコールを、好ましくは１〜５０容積％、更に好ましくは２〜３０容積％含有する不活性ガス（例えば、窒素やアルゴンで希釈）中にて、前記の白金族金属又はその化合物と、金又はその化合物が担持された触媒を、好ましくは１００〜６００℃、更に好ましくは２００〜５５０℃で還元剤と接触させることで行われる。【００３７】
（４）白金族金属と金との存在比
本発明においては、白金族金属と金との存在比が１００：１〜１００：１００であるが、更に好ましくは１００：１〜１００：９９、より好ましくは１００：１〜１００：５０、特に好ましくは１００：１〜１００：４９、最も好ましくは２５：１〜３：１である。なお、本発明において、存在比とは、金属原子のモル比を表す。この範囲とすることで、金原子の割合が少ないと触媒活性が低くなったり、触媒の寿命が短くなったりすることを防ぐことができ、又、シュウ酸ジエステル製造時の空時収率及び選択性が低下を抑制することができる。【００３８】
（シュウ酸ジエステル製造用触媒を用いたシュウ酸ジエステルの製造）
本発明のシュウ酸ジエステルの製造は、シュウ酸ジエステル製造用触媒の存在下、一酸化炭素と一般式（１）【００３９】
【化１】
2012124616.tif 000002
【００４０】
（式中、Ｒは、置換基を有していても良く、炭素原子数１〜８のアルキル基又は炭素原子数３〜８のシクロアルキル基を示す。）
で示される亜硝酸エステルとを反応（以下、本発明の反応と称する。）させることにより行われるが、得られるシュウ酸ジエステルは一般式（２）【００４１】
【化２】
2012124616.tif 000003
【００４２】
（式中、Ｒは、前記と同義である。）
で示される化合物である、本発明の反応は下記式で示される。【００４３】
【化３】
2012124616.tif 000004
【００４４】
（式中、Ｒは、前記と同義である。）【００４５】
本発明の反応において使用する亜硝酸エステルは、一般式（１）で示されるが、その一般式（１）において、Ｒは、置換基を有していても良く、例えば、メチル基、エチル基、プロピル基、ブチル基、ペンチル基、ヘキシル基、ヘプチル基、オクチル基等の炭素原子数１〜８のアルキル基、又は、シクロプロピル基、シクロブチル基、シクロペンチル基、シクロヘキシル基、シクロヘプチル基、シクロオクチル基等の炭素原子数３〜８のシクロアルキル基を示す。なお、これらの基は、各種異性体も含む。【００４６】
前記亜硝酸エステルは、下記式（３）で示すように、一酸化窒素、アルコール及び酸素を反応させることによって製造することができる。【００４７】
【化４】
2012124616.tif 000005
また、亜硝酸エステルの分解反応は、例えば、Ｒがアルキル基の場合には、下記式で示される。【００４８】
【化５】
2012124616.tif 000006
【００４９】
（Ｒは前記と同義であり、ここではＲ’はＲから炭素原子数が１少ないアルキル基を示す。）前記式（４）において、例えばＲがメチル基の場合（亜硝酸メチル）には、Ｒ’がなくなるため分解物はギ酸エステルとなる。【００５０】
本発明のシュウ酸ジエステルの製造方法においては、前記亜硝酸エステルと一酸化炭素とを気相で反応させることが好ましい。【００５１】
本発明の反応は、例えば、気相反応であれば、加熱手段を備えた反応管に、本発明のシュウ酸ジエステル製造用触媒を充填した後、一酸化炭素、亜硝酸エステル及び不活性ガスを供給して反応させる等の方法によって行われる。その際の反応温度は、好ましくは５０〜２００℃、更に好ましくは８０〜１５０℃である。又、反応圧力は、好ましくは常圧から１ＭＰａ・Ｇ（ゲージ圧）、更に好ましくは常圧から０．５ＭＰａ・Ｇ（ゲージ圧）である。この温度範囲及び圧力範囲とすることで、必要量の空時収率（Ｓｐａｃｅ  Ｔｉｍｅ  Ｙｉｅｌｄ：ＳＴＹ）を維持したまま、副生成物の発生を抑制することができる。【００５２】
供給する亜硝酸エステルは、その製造原料となる一酸化窒素やアルコールを含んでいる場合があるが、本発明の反応においてはそれらを含んでいても特に反応を阻害することはない。又、一酸化炭素は、純粋なものでも、不活性ガスで希釈されたものでも使用できる。【００５３】
反応器内に導入される原料ガス中の亜硝酸エステルの濃度は、好ましくは１〜５０容量％、更に好ましくは３〜３０容量％であり、一酸化炭素の濃度は、好ましくは１０〜９０容量％である。【００５４】
本発明の反応によりシュウ酸ジエステルが得られるが、必要に応じて蒸留精製等をして、副生成物である炭酸ジエステル等を除去することができる。又、未反応の亜硝酸アルキル、一酸化炭素は回収して再利用することができ、副生した一酸化窒素は、再度、亜硝酸アルキルの製造に使用することができる。
【実施例】
【００５５】
次に、実施例を挙げて本発明を具体的に説明するが、本発明の範囲はこれらに限定されるものではない。なお、反応生成物の分析はガスクロマトグラフィー（ＦＩＤ検出器、内部標準法）により行い、得られた固体（触媒）中の金属原子量は、ＩＣＰ（Ｉｎｄｕｃｔｉｖｅｌｙ  Ｃｏｕｐｌｅｄ  Ｐｌａｓｍａ）で分析した。【００５６】
実施例１（シュウ酸ジエステル製造用触媒の製造）
酢酸パラジウム０．１０６ｇをアセトン１２ｍｌに加えた後、超音波を照射して酢酸パラジウムをアセトンに完全に溶解させた。次いで、この溶液に直径１〜２ｍｍの球状α−アルミナ（α−アルミナ含有量９９．５質量％）１０ｇを浸漬させ、１時間攪拌させた後にアセトンを留去した。
次いで、得られた固体を、塩化金酸・三水和物０．１８０ｇを水７ｍｌで溶解した溶液に浸漬させ、１時間攪拌させた後に乾燥器内（約８０℃）で一晩乾燥させた。乾燥後、電気炉を備えた内径の直径が３０ｍｍの石英ガラス管に移し、水素を６０ｍｌ／ｍｉｎで流通させながら約２００℃で６時間還元して、α−アルミナ上にパラジウムと金とを担持させた球状固体触媒を得た。
なお、得られた触媒の組成は以下の通りであった。
パラジウム担持割合；０．５０質量％
金担持割合；０．９３質量％
金／パラジウム存在比＝１（金属原子のモル比）【００５７】
実施例２〜８、比較例１〜２（シュウ酸ジエステル製造用触媒の製造）
実施例１において、使用する酢酸パラジウム及び塩化金酸・三水和物の割合を変えて、パラジウム担持割合、金担持割合及び金／パラジウム存在比（金属原子のモル比）が異なる触媒を製造した。又、比較として、塩化金酸・三水和物を使用せずに金担持割合が０質量％のもの、酢酸パラジウムを使用せずにパラジウム担持割合が０質量％のものも併せて製造した。
表１に製造した触媒の組成を示す。【００５８】
【表１】
2012124616.tif 000007
【００５９】
実施例９〜１６及び比較例３〜４（シュウ酸ジメチルの合成）【００６０】
【化６】
2012124616.tif 000008
【００６１】
内径１０ｍｍ、長さ２０ｃｍのガラス製反応管に、前記実施例１〜８及び比較例１〜２で調製した触媒１ｍｌ（０．８ｇ）を充填し、更にその上に直径２ｍｍのガラスビーズを５ｍｍ高さに充填した。
当該反応管を垂直に固定し、反応管に設けたジャケット部に加熱されたシリコンオイルを流し、触媒層内の温度が１２０℃になるように加熱した後、反応管上部から、一酸化炭素２０．０容量％、亜硝酸メチル１３．０容量％、メタノール７．０容量％、一酸化窒素１．０容量％及び窒素５９．０容量％からなるガス混合物を、触媒供給速度（Ｓ．Ｔ．Ｐ）２０．０Ｌ／ｈで供給した。
反応管を通過して得られた化合物を、氷水で冷却したメタノール中に通して捕集して、生成物の分析を行った。その結果を表２に示す。実施例９〜１６は、実施例１〜８の触媒を用いて得られた生成物の分析結果に対応し、比較例３〜４は、比較例１〜２の触媒を用いて得られた生成物の分析結果に対応する。なお、ＤＭＯ空時収率（ＳＴＹ）とは、単位触媒容量、単位時間当たりのシュウ酸ジメチル（ＤＭＯ）の生成量（モル）を示し、シュウ酸ジメチル（ＤＭＯ）及び炭酸ジメチル（ＤＭＣ）の選択率は、一酸化炭素基準である。【００６２】
上記のガス混合物から一酸化炭素のみを供給停止した亜硝酸メチル容量１４％、メタノール容量７％、一酸化窒素容量４％及び窒素容量７５％からなるガス混合物を、表３に示す実施例１７（酢酸パラジウムの担持割合０．５質量％、塩化金酸・三水和物の担持割合０．１質量％）の触媒と、比較例５（酢酸パラジウムの担持割合０．５質量％、塩化金酸・三水和物の担持割合０質量％）の触媒を用いて、触媒供給速度（Ｓ．Ｔ．Ｐ）１２．７Ｌ／ｈで供給し、触媒層内の温度が１３０℃になるように設定した。得られた亜硝酸メチル分解物を捕集して分解生成物の分析を行った。その結果を表３に示す。ＭＮ（亜硝酸メチル）分解率とは、単位触媒容量、担持時間あたりに供給された亜硝酸メチルに対する分解等によって回収されない亜硝酸メチルの割合（％）を示している。【００６３】
【表２】
2012124616.tif 000009
【００６４】
【表３】
2012124616.tif 000010
【００６５】
以上の結果より、表２に示すように、本発明のシュウ酸ジエステル製造用触媒を用いると、高いＤＭＯ空時収量（即ち、本発明の触媒活性が高い）且つ高い収率でシュウ酸ジメチルを得ることができることが分かった。また、表３に示すように、本発明のシュウ酸ジエステル製造用触媒を用いると、原料である亜硝酸メチルの分解が抑制されることが分かった。分析によると分解生成物のほとんどがギ酸メチルであった。
【産業上の利用可能性】
【００６６】
本発明は、一酸化炭素と亜硝酸エステルとを反応させてシュウ酸ジエステルを製造するための触媒（シュウ酸ジエステル製造用触媒）及び当該触媒を用いたシュウ酸ジエステルの製造方法に関する。シュウ酸ジエステルは、例えば、シュウ酸、オキサミド、グリコール酸類、染料中間体及び医薬原料として有用な化合物である。
【国際調査報告】
2012124616.tif 000011
2012124616.tif 000012
2012124616.tif 000013
2012124616.tif 000014